본 발명 에서 상기 슬라브 를 1000 ~ 1250 ℃ 에서 120 ~ 360 분 간 가열 한다 . 1000 ℃ 미만 에서 는 용질 원자 들 이 확산 되 는 속도 가 작 기 때문 에 TiN 과 AlN 석출 물 의 개수 가 작 은 문제 가 있 으며 , 1250 ℃ 를 초과 할 경우 에 는 TiN 과 AlN 석출 물 이 조대 화 되 거나 일부 분해 되 어 , 석출 물 개수 가 감소 하 기 때문 에 바람직 하 지 못하 다 . 한편 , 가열 시간 120 분 미만 에서 는 용질 원자 들 의 확산 효과 가 미흡 하 여 슬라브 편석 저감 효과 가 적 으며 , 또한 용질 원자 가 확산 하 여 석출 물 을 형성 할 충분 한 시간 이 부족 하 기 때문 에 바람직 하 지 못하 다 . 또한 가열 시간 이 360 분 을 초과 할 경우 오스테나이트 결정 입도 의 조대 화 가 일어나 며 작업 생산 성 측면 에서 도 바람직 하 지 못하 다 .